(57)【特許請求の範囲】
【請求項１】
ポリオール成分、ポリイソシアネート成分および発泡剤を含む原料組成物をワンショット法により発泡および反応させて得られるポリウレタンフォームスラブから、厚み３０〜１５０ｍｍにスライスされることによってシート形状に加工され、寝具用単層型マットレスとして使用されるポリウレタンフォームであって、
ポリオール成分が、
（ａ１）水酸基価１５０〜１７０ｍｇＫＯＨ／ｇの未変性ひまし油；および
（ａ２）平均官能基数２．５〜４．５および水酸基価４０〜６０ｍｇＫＯＨ／ｇのポリエーテルポリオールおよび／または平均官能基数２．５〜４．０および水酸基価２５〜５０ｍｇＫＯＨ／ｇでありポリエーテルポリオールにポリマーを分散させたポリマーポリオール；
を含み、ひまし油（ａ１）をポリオール成分全体に対して２５〜７５重量％およびポリオール（ａ２）をポリオール成分全体に対して２５〜７５重量％含み、
原料組成物全体に占める植物由来物質の割合（植物度）が３０〜５０重量％であり、該植物由来物質に包含される原料は未変性ひまし油のみであり、
鉄球（直径９ｃｍ、重量２．９ｋｇ）を静置したときの沈み込み変位が２０〜４０ｍｍであることを特徴とするマットレス用ポリウレタンフォーム。
【請求項２】
ポリウレタンフォームが１５〜３０％の反発弾性および８０〜１４０Ｎの２５％硬度を有する請求項１に記載のマットレス用ポリウレタンフォーム。
【請求項３】
ポリイソシアネート成分が、原料組成物中における全イソシアネート基と全水酸基とのＮＣＯ／ＯＨ当量比が１．０５〜１．１５となるような量で含まれる請求項１または２に記載のマットレス用ポリウレタンフォーム。
【請求項４】
シート形状に加工されたポリウレタンフォームをそのままカバー材に収容させて使用される請求項１〜３のいずれかに記載のマットレス用ポリウレタンフォーム。
【請求項５】
請求項１〜４のいずれかに記載のマットレス用ポリウレタンフォームを用いてなる寝具用単層型マットレス。
【発明の詳細な説明】
【技術分野】
【０００１】
本発明はポリウレタンフォーム、特にマットレス用ポリウレタンフォーム、および該ポリウレタンフォームを用いてなるマットレスに関する。
【背景技術】
【０００２】
従来より、寝具用マットレスとしてポリウレタンフォームを用いて製造されたものが知られている。寝具用マットレスには、寝心地として、人が寝て沈み込んだ部位を適度な力で包み込むフィット感が求められている。ポリウレタンフォームを用いた寝具用マットレスとしては、そのような寝心地の観点から、硬度または／および弾性の異なる２層以上のポリウレタンフォーム層からなる積層型マットレスが提案されている（特許文献１，２）。
【０００３】
しかしながら上記のような積層型マットレスは、多層構造を有し、層間を接着剤で結合するため、製造が煩雑であった。しかも、各ポリウレタンフォーム層は原料として合成物質を用い、また接着剤が使用されるため、環境負荷が比較的大きかった。
【先行技術文献】
【特許文献】
【０００４】
【特許文献１】特開２００２−３４７３０号公報
【特許文献２】特開２００２−２３８７０８号公報
【発明の概要】
【発明が解決しようとする課題】
【０００５】
本発明は、良好な寝心地が得られ、しかも製造が簡便で、環境に優しいポリウレタンフォームおよび単層型マットレスを提供することを目的とする。
【課題を解決するための手段】
【０００６】
本発明は、ポリオール成分、ポリイソシアネート成分および発泡剤を含む原料組成物を発泡および反応させて得られるポリウレタンフォームであって、ポリオール成分が、
（ａ１）ひまし油；および
（ａ２）平均官能基数２．５〜４．５および水酸基価４０〜６０ｍｇＫＯＨ／ｇのポリエーテルポリオールおよび／または平均官能基数２．５〜４．０および水酸基価２５〜５０ｍｇＫＯＨ／ｇのポリマーポリオール；
を含み、ひまし油（ａ１）をポリオール成分全体に対して２５〜７５重量％およびポリオール（ａ２）をポリオール成分全体に対して２５〜７５重量％含むことを特徴とするマットレス用ポリウレタンフォーム、および該ポリウレタンフォームからなるマットレスに関する。
【発明の効果】
【０００７】
本発明のポリウレタンフォームは、製造が簡便で、環境に優しく、しかも良好な寝心地を得ることができる。
【発明を実施するための形態】
【０００８】
本発明のポリウレタンフォームは、ポリオール成分、ポリイソシアネート成分および発泡剤、ならびに所望により、触媒、整泡剤を含む原料組成物を発泡および反応させて得られるものである。
【０００９】
＜ポリオール成分＞
ポリオール成分は少なくともひまし油（ａ１）およびポリオール（ａ２）を含む。
【００１０】
ひまし油（ａ１）は脂肪酸とグリセリンとのエステルであって、脂肪酸の約９０％がリシノレイン酸である植物油である。リシノレイン酸は水酸基を有する不飽和脂肪酸であるため、ひまし油は未変性の状態で１５０〜１７０ｍｇＫＯＨ／ｇ、特に１６０ｍｇＫＯＨ／ｇ前後の水酸基価を有しうるポリエステルポリオールである。
【００１１】
ひまし油（ａ１）は、精製ひまし油、半精製ひまし油、または未精製ひまし油等が使用されてよいが、精製ひまし油を使用することが好ましい。また、脱臭工程を経たものがより好ましい。ひまし油を変性し、水酸基価を１００ｍｇＫＯＨ／未満、例えば３０〜７０ｍｇＫＯＨ／ｇ程度にしたようなポリオールも見られるが、突き上げ感による寝心地の悪化が生じてしまい、特に単層型マットレスに用いるには好ましくない。なお、上記ひまし油を用いると、エネルギーを使用する変性工程を要さないので、環境面で好ましく、フォームの製造がより一層簡便になる。
【００１２】
ひまし油（ａ１）は市販品を使用することができる。具体的には、ひまし油ポリオールであるＨ−３０（伊藤製油社製、水酸基価：約１６０ｍｇＫＯＨ／ｇ、脱臭品）、ひまし油ポリオールであるＬＡＶ（豊国製油社製、水酸基価：約１６０ｍｇＫＯＨ／ｇ）等が挙げられる。
【００１３】
ひまし油（ａ１）のポリオール成分全体に対する含有量は２５〜７５重量％であり、好ましくは４０〜６５重量％である。当該含有量が多すぎると、ポリウレタンフォームの反発弾性が低下し、反発が過度に小さくなるので、底着き感が生じ、その結果、フィット感が得られないため、寝心地が悪くなる。当該含有量が少なすぎると、ポリウレタンフォームの反発弾性が高くなり、反発が過度に大きくなるので、突き上げ感が生じ、その結果、フィット感が得られないため、寝心地が悪くなる。環境負荷軽減の目的のためにはひまし油をより多く入れる方がよいため、特に好ましい含有量は、４５〜６０重量％である。ひまし油（ａ１）は２種類以上で含有されてよく、その場合、それらの合計量が上記範囲内であればよい。
【００１４】
ポリオール（ａ２）は、平均官能基数２．５〜４．５、好ましくは２．５〜３．５および水酸基価４０〜６０ｍｇＫＯＨ／ｇ、好ましくは５０〜６０ｍｇＫＯＨ／ｇのポリエーテルポリオール（ａ２−１）および／または平均官能基数２．５〜４．０、好ましくは２．７〜３．７および水酸基価２５〜５０ｍｇＫＯＨ／ｇ、好ましくは３０〜４５ｍｇＫＯＨ／ｇのポリマーポリオール（ａ２−２）である。これにより、良好な寝心地のポリウレタンフォームが得られる。ポリエーテルポリオール（ａ２−１）の平均官能基数が２．５未満の場合、硬さ不足となり、しかも圧縮残留ひずみが悪化し、いわゆるヘタリが大きくなってしまう。４．５を越える場合、ウレタンフォームを発泡させることが難しくなり、生産性が低下すると共に、伸びや引張り強度の物性が低下してしまう。ポリエーテルポリオール（ａ２−１）の水酸基価が４０未満の場合、十分な硬さが得難い上、ポリオールの汎用性も低く、高価となり、６０を越える場合、発泡安定性が悪く、良好なフォームを得にくくなる。ポリマーポリオール（ａ２−２）の平均官能基数が２．５未満の場合、硬さ不足となり、しかも圧縮残留ひずみが悪化し、いわゆるヘタリが大きくなってしまう。４．０を越える場合、ウレタンフォームを発泡させることが難しくなり、生産性が低下すると共に、伸びや引張り強度の物性が低下してしまう。ポリマーポリオール（ａ２−２）の水酸基価が２５未満の場合、高粘度となり生産性が低くなり、５０を越える場合、ポリマー含量が低くなり目的とする硬さのフォームを得ることは困難になる。
【００１５】
本明細書中、平均官能基数とは１分子当たりの水酸基の数の平均値である。なお、原料の平均官能基数から計算される理論値を、官能基数であると見なしたものである。
水酸基価はＪＩＳ  Ｋ  １５５７に準拠して測定された値を用いているが、上記規格に準拠して測定されなければならないというわけではなく、原理・原則が当該規格に従う限り、いかなる方法によって測定されてもよい。
【００１６】
ポリエーテルポリオール（ａ２−１）としては、グリセリン、トリメチロールプロパン、ペンタエリスリトール、ソルビトール、蔗糖、プロピレングリコール等の多価アルコールまたは平均官能基数が上記ポリエーテルポリオール（ａ２−１）の平均官能基数の範囲内になるよう混合された多価アルコール混合物に、プロピレンオキシドおよび／またはエチレンオキシド等のアルキレンオキシドを付加してなる化合物が使用される。
【００１７】
ポリエーテルポリオール（ａ２−１）は、特に、グリセリンにプロピレンオキシドおよび／またはエチレンオキシド等のアルキレンオキシドを付加してなる平均官能基数３、数平均分子量３０００、水酸基価５６のポリオールである、いわゆる３０００番タイプのポリオールが好ましい。
【００１８】
数平均分子量は、ＪＩＳ  Ｋ  １５５７に準拠して測定された水酸基価換算分子量を用いている。
【００１９】
ポリエーテルポリオール（ａ２−１）は市販品として入手することができる。市販品としては、例えば、いわゆる３０００番タイプ（平均官能基数３、水酸基価５６、分子量３０００）のポリオールが使用できる。
【００２０】
ポリマーポリオール（ａ２−２）は、ポリエーテルポリオールにポリマーを微分散させたものである。分散させるポリマーとしては、例えば、アクリロニトリル、スチレン、アルキルメタクリレート、アルキルアクリレート等のビニルモノマーをモノマー成分とするホモポリマー又はコポリマー等の付加重合系ポリマーが挙げられ、中でも、スチレンのホモポリマー及びアクリロニトリルとスチレンのコポリマーから選ばれる１種又は２種以上が好ましい。上記ポリマーが分散されるポリエーテルポリオールは、多価アルコールにアルキレンオキシドを付加重合させて得られるものであり、多価アルコールとしては、グリセリン、トリメチロールプロパン、ペンタエリスリトール等が用いられ、アルキレンオキシドとしては、エチレンオキシド、プロピレンオキシド等が用いられる。そのようなポリエーテルポリオールは、中でも、グリセリンにプロピレンオキシド及び／又はエチレンオキシドを付加した数平均分子量２０００〜４０００、水酸基価４０〜６０程度のポリエーテルポリオールが好適に使用することができる。なお、ポリマーポリオール（ａ２−２）におけるポリマーの含有量は通常２０〜５０重量％程度である。
【００２１】
ポリマーポリオール（ａ２−２）は、例えば、「ＰＯＰ−４５」（三井化学社製）、「ＰＯＰ−３９４３」（ダウケミカル社製）等の市販品として入手することができる。
【００２２】
ポリオール（ａ２）のポリオール成分全体に対する含有量は２５〜７５重量％である。特にポリエーテルポリオール（ａ２−１）を単独で用いる場合、その含有量は４０〜６０重量％が好ましい。ポリマーポリオール（ａ２−２）を単独で用いる場合、硬度が上昇しすぎる場合があるため、その含有量は３０〜４０重量％程度が好ましい。ポリオール（ａ２）の含有量が多すぎると、ポリウレタンフォームの反発弾性が高くなり、反発が過度に大きくなるので、突き上げ感が生じ、その結果、フィット感が得られないため、寝心地が悪くなる。当該含有量が少なすぎると、ポリウレタンフォームの反発弾性が低下し、反発が過度に小さくなるので、底着き感が生じ、その結果、フィット感が得られないため、寝心地が悪くなる。ポリオール（ａ２）は２種類以上のポリオールが含有されてよく、その場合、それらの合計量が上記範囲内であればよい。
【００２３】
ポリオール（ａ２）としてはポリエーテルポリオール（ａ２−１）を単独で用いることが好ましい。
【００２４】
ポリオール成分には、上記したひまし油（ａ１）およびポリオール（ａ２）以外に、他のポリオールが含有されてもよい。他のポリオールとして、例えば、低分子量ポリオール、ダイマー酸系ポリオール、フタル酸系ポリオール等が挙げられる。これらのうち、低分子量ポリオールは、いわゆる架橋剤として、少量でフォームの硬さを調整でき、好ましく使用される。
【００２５】
低分子量ポリオールとしては、例えば、エチレングリコール、プロピレングリコール、ジエチレングリコール、ジプロピレングリコール、１，４−ブタンジオール、トリメチロールプロパン、グリセリン等の多価アルコールが挙げられる。好ましい低分子量ポリオールは、ジエチレングリコール、ジプロピレングリコールである。
【００２６】
当該他のポリオールのポリオール成分全体に対する含有量は１０重量％以下、特に０．５〜５重量％であり、好ましくは１〜３重量％である。当該他のポリオールは２種類以上の化合物が含有されてよく、その場合、それらの合計量が上記範囲内であればよい。
【００２７】
＜ポリイソシアネート成分＞
ポリイソシアネート成分は、１分子中に２個以上のイソシアネート基を有する化合物である。ポリイソシアネート成分としては、通常、芳香族系ポリイソシアネートが使用され、具体的には２，４−トリレンジイソシアネート、２，６−トリレンジイソシアネート、およびその混合物、ジフェニルメタンジイソシアネート、ポリメチレンポリフェニルジイソシアネート等が挙げられる。好ましくは、２，４−トリレンジイソシアネートおよび／または２，６−トリレンジイソシアネートであり、市販の、ＴＤＩ−８０及びＴＤＩ−６５として入手可能である。
【００２８】
ポリイソシアネート成分は、原料組成物中における全イソシアネート基と全水酸基とのＮＣＯ／ＯＨ当量比が１．００〜１．２０、好ましくは１．０５〜１．１５となるような量で含まれる。なお、全水酸基の数には、ポリオール成分における水酸基の数だけでなく、後述する発泡剤として水が使用される場合における水の水酸基の数も含まれる。
【００２９】
＜発泡剤＞
発泡剤としては、ポリウレタンフォームの分野で従来から発泡剤として使用されているものが使用可能である。発泡剤の具体例として、例えば、水等の化学発泡剤、メチレンクロライド、炭化水素類（シクロペンタン等）、炭酸ガス、液化炭酸ガス等の物理発泡剤が挙げられる。環境的には水のみを用いるのが好ましい。水はポリイソシアネートと反応して炭酸ガスを発生することにより化学発泡剤として機能する。発泡剤の量は、ポリオール成分１００重量部に対して１〜７重量部が好ましく、フォームに好ましい密度を現出させる観点からは、２〜５重量部が好ましい。
【００３０】
＜触媒＞
触媒としては、ポリウレタンフォームの分野で従来から知られているアミン系、錫系等の触媒を用いることができる。アミン系触媒としては、例えばトリメチルアミンエチルピペラジン、トリエチルアミン、トリプロピルアミン、Ｎ−メチルモルフォリン、Ｎ−エチルモルフォリン、トリエチレンジアミン、テトラメチルヘキサメチレンジアミン、ペンタメチルジエチレントリアミン、ビス（２−ジメチルアミノエチル）エーテル等の３級アミン、ジエタノールアミン、ジメチルアミノエトキシエタノール、ジメチルエタノールアミンなどのアルカノールアミン等を挙げることができる。錫系触媒としては、ジブチル錫ジラウレート、スタナスオクテート等を挙げることができる。触媒の使用量は、ポリオール成分１００重量部に対して、通常０．０１〜８重量部程度である。２種類以上の触媒が使用される場合、それらの合計量が上記範囲内であればよい。
【００３１】
＜整泡剤＞
整泡剤としては、ポリウレタンフォーム製造の分野で一般に軟質スラブ、軟質モールド用として用いられる、オルガノポリシロキサン、オルガノポリシロキサン・ポリアルキレン共重合体、ポリアルキレン側鎖を有するポリアルケニルシロキサン等のシリコーン系界面活性剤を使用するのが好ましい。整泡剤の使用量は、ポリオール成分１００重量部に対して、通常０．２〜６重量部程度である。整泡剤は２種類以上の化合物が含有されてよく、その場合、それらの合計量が上記範囲内であればよい。
【００３２】
＜その他＞
原料組成物には、酸化防止剤、紫外線吸収剤、着色剤、難燃剤等の添加剤がさらに含有されてもよい。
【００３３】
＜ポリウレタンフォームの製造方法＞
本発明のポリウレタンフォームは、前記原料組成物を、ワンショット法、モールド法などの公知の製造方法によって順次、反応および発泡させて得ることができる。特に本発明のポリウレタンフォームをマットレスの製造に使用する場合、該マットレスはワンショット法で製造されることが好ましい。ワンショット法においては、各成分をミキシングチャンバーに同時に加え、該各成分の添加と同時に強力な撹拌により混合することによって、ポリウレタンフォームが製造される。得られたポリウレタンフォームスラブは、所望の厚みにスライスされることによってシート形状に加工され、マットレス用に供される。
【００３４】
本発明のポリウレタンフォームにおいて、環境面の観点から、原料組成物全体に占める植物由来物質の割合（植物度）は大きいほど好ましく、３０〜５０重量％程度が好ましい。前記した原料のうち、植物由来物質に包含される原料は、ひまし油である。
【００３５】
本明細書中、植物度（％）は以下の式により算出した値を用いている。
｛（植物由来原料の合計重量）／（全原料の合計重量）｝×１００
【００３６】
＜ポリウレタンフォーム・マットレス＞
本発明のポリウレタンフォームは、前記ひまし油を用いることにより、中程度の反発特性を有するものとして簡便に製造でき、その結果として良好な寝心地が得られ、かつ製造が簡便で、環境に易しいマットレス、特に単層型マットレスを提供できる。中程度の反発特性を有するとは、反発特性が適度である、という意味であり、詳しくは後述する反発弾性および２５％硬度を有することを意味する。その結果として、鉄球を静置したとき、所定の沈み込み変位を示し、良好な寝心地が得られる。
【００３７】
本発明のポリウレタンフォームの反発弾性は１５〜３０％であり、好ましくは１７〜２７％である。反発弾性が小さすぎると、反発が過度に小さくなるので、底着き感が生じ、その結果、フィット感が得られないため、寝心地が悪くなる。反発弾性が高すぎると、反発が過度に大きくなるので、突き上げ感が生じ、その結果、フィット感が得られないため、寝心地が悪くなる。
本発明のポリウレタンフォームの２５％硬度は８０〜１４０Ｎであり、好ましくは８０〜１３０Ｎである。硬度が小さすぎると、身体が過度に沈むので、底着き感が生じ、その結果、フィット感が得られないため、寝心地が悪くなる。硬度が高すぎると、身体が十分に沈まず、フィット感が得られないため、寝心地が悪くなる。
本発明のポリウレタンフォームに鉄球（直径９ｃｍ、重量２．９ｋｇ）を静置したときの沈み込み変位は２０〜４０ｍｍであり、特に好ましくは２５〜３９ｍｍである。沈み込み変位が小さすぎると、マットレスとしての突き上げ感が強くなり、体圧分散性が低下する。沈み込み変位が大きすぎると、体圧分散性には優れるものの、底付き感が生じ、かえって寝心地が悪くなる。
【００３８】
なお、上記物性のポリウレタンフォームは、従来使用されている石油系のポリオールを用いたのでは製造することが困難であるが、ひまし油、特に水酸基価１６０前後の未変成タイプの精製ひまし油と特定のポリオールとを併用することにより、極めて容易に上記物性のポリウレタンフォームが得られる。また、未変性ひまし油を用いることで、環境面でもさらに貢献できることを見出したことが特に重要である。
【００３９】
本発明のポリウレタンフォームはマットレスの製造に使用できる。本発明のポリウレタンフォームは、通常の積層型のマットレスの一部として使用することも可能であるが、特にポリウレタンフォームが２層以上積層されることなく、単層型（ウレタンフォーム単層）マットレスとして好ましく使用できる。本発明の単層型マットレスは前述したように、積層型のような接着工程を必要とすることなく、マットレスとしての製造が簡便であり、さらに積層型と同様な沈み込み量を発現できる。マットレス、特にマットレス用ポリウレタンフォームは、通常、厚みが３０〜１５０ｍｍであり、単層用として好ましくは４０〜１２０ｍｍ、より好ましくは５０〜１００ｍｍのシート形状を有するものである。フォーム表面にはプロファイル加工のような凹凸加工を施しても良い。
【００４０】
マットレスは、通常、綿やポリエステル等の生地素材からなる袋体、いわゆるカバー材にマットレス用ポリウレタンフォームを収容させることにより得られるものである。なお、内カバーと外カバーの二重カバーとするような態様もあり得る。例えば、本発明のポリウレタンフォームを伸縮性および通気性を有する内袋材に挿入し、それを外袋材の中に詰め込むことにより、本発明のポリウレタンフォームを用いたマットレスが得られるのである。
【実施例】
【００４１】
［実施例１〜７／比較例１〜２］
表１または表２に示す成分（ポリイソシアネート成分を除く）を混合したポリオール系成分とポリイソシアネート成分とをワンショット法により反応及び発泡させ、長尺のポリウレタンフォームスラブを製造した。当該スラブを、所定のシート形状に切削加工した。
【００４２】
［評価］
ポリウレタンフォームを以下の項目について評価した。
＜密度＞
ＪＩＳ  Ｋ  ７２２２の見掛け密度を測定する方法に準拠して求めた。
【００４３】
＜２５％硬度＞
ＪＩＳ  Ｋ６４００−２  Ｄ法に準拠して測定した。
＜反発弾性＞
ＪＩＳ  Ｋ６４００−３に準拠して測定した。
【００４４】
＜沈み込み変位＞
ポリウレタンフォームを３００×３００×５０ｍｍ寸法に切り出し、マットを得た。２４℃、５０％ＲＨ環境下、実験台の上にマットを置き、当該マットの上に、直径９ｃｍの鉄球（２．９ｋｇ）を静置した。その後、１分間放置した時の鉄球の沈み込み変位を測定した。沈み込み変位は、鉄球におけるマット内に沈み込んだ部分の鉛直方向長さである。なお、参考例１，２においては、後述の方法により製造したマットを評価した。
【００４５】
反発弾性、２５％硬度および沈み込み変位がそれぞれ、前記した範囲内であると、良好な寝心地（フィット感）が得られることがわかる。
反発弾性、２５％硬度および沈み込み変位がそれぞれ、前記した好ましい範囲内であると、寝心地（フィット感）がより一層向上することがわかる。
【００４６】
［参考例１］
市販の高反発タイプポリウレタンフォーム（倉敷紡績社製「クララフォーム４５１」）を高反発性ポリウレタンフォームとして用いた。市販の低反発ポリウレタンフォーム（倉敷紡績社製「クララフォーム５０１ＥＡ」）を低反発性ポリウレタンフォームとして用いた。なお、それぞれの物性は表１に示す。
下層としての高反発性ポリウレタンフォーム（厚み４０ｍｍ）に、上層としての低反発性ポリウレタンフォーム（厚み１０ｍｍ）を、ゴム系接着剤を用いて貼り付け、３００×３００×５０ｍｍ寸法のマットを得た。
参考例１で用いた高反発性ポリウレタンフォームおよび低反発性ポリウレタンフォームの上記物性値を表３に示す。
【００４７】
［参考例２］
下層としての高反発性ポリウレタンフォーム（厚み３０ｍｍ）に、上層としての低反発性ポリウレタンフォーム（厚み２０ｍｍ）を貼り付けたこと以外、参考例１と同様の方法によりマットを得た。
【００４８】
【表１】
0005756266.tif 000002
【００４９】
【表２】
0005756266.tif 000003
【００５０】
【表３】
0005756266.tif 000004
【００５１】
（１）ＵＲＩＣ  Ｈ−３０：伊藤製油社製のひまし油系ポリオールであって、未変性ひまし油精製品である。
（２）ポリエーテルポリオール：グリセリンにプロピレンオキシドを付加した、いわゆる３０００番タイプのポリエーテルポリオール（水酸基価：５６、平均官能基数：３、数平均分子量：３０００）。
（３）ポリマーポリオール：三井化学社製  ＰＯＰ−４５
（４）ＤＰＧ：ジプロピレングリコール（水酸基価８３６：低分子量ポリオール）。
（５）ＴＤＩ−８０：トリレンジイソシアネート（２，４体：８０％、２，６体：２０％）。
（６）ＭＲ：東ソー社製のアミン触媒  ＴＯＹＯＣＡＴ−ＭＲ  （Ｎ，Ｎ，Ｎ’，Ｎ’−テトラメチル−１，６−ヘキサンジアミン）。
（７）Ｕ−２８：日東化成社製スズ系触媒。
（８）Ｌ−６３８：モメンティブ・パフォーマンス・マテリアルズ・ジャパン社製シリコン整泡剤。
（９）ＳＲＸ２８０Ａ：東レ・ダウコーニング社製シリコン整泡剤。
（１０）原料組成物全体におけるＮＣＯ／ＯＨ比率。
（１１）原料組成物全体に占める植物由来原料の割合。
【００５２】
上記実施例１〜７のポリウレタンフォームについて、製造したポリウレタンフォームスラブから１０００×２０００×１００ｍｍのシート状に加工し、ポリエステル製カバー材の中に挿入し、単層型マットレスを得た。それぞれの寝心地感は、いわゆる積層型マットレスの寝心地感と同程度のものであり、優れたものであった。特に沈み込み量が２５〜３９ｍｍのものについては、非常に優れた寝心地を有するものであった。